Brevet FR2887484A1 — publié le 20061229

_ La présente invention concerne un enduit pour les bâtiments en bois, plus spécialement _ en bois résineux. Il concerne leurs façades extérieures, il peut également servir aux intérieurs. Cet enduit à pour objet, l'entretien et la conservation du bois, le maintien et l'accentuation É de ses couleurs naturelles, de ses veinules de couleurs variées, formées par la résine, et de 5,. l'aubier au ton plus clair É C'est la décoration naturelle du bois, qui se suffit à elle même, et qu'il s'agit de préserver. _ Cet enduit a été testé sur de nombreuses parties d'une maison en pin ayant environ 800m2 _ interne et externe, cette maison est située à Lége Cap-Ferret en bordure de mer. _ Elle a servi de champs d'expérience aux inventeurs. A 0 _ Ceux-ci ont constaté qu'aucune technique actuelle, notamment celle des lasures incolores ne donne satisfaction pour conserver les couleurs naturelles du bois de pin, brut de sciage ou poncé, s'il est soumis en permanence aux actions conjuguées des rayons ultra violet et des intempéries Les lasures incolores pour extérieur, font disparaître la variété des couleurs naturelles du ç bois de pin, qui devient monocolore; soit le jaune... qui déçoit les personnes ayant opté pour des protections dites incolores... Aucune technique actuelle ne prévoit, à notre connaissance, un cycle de traitement incolore, ou d'accentuation des couleurs naturelles, qui commence en scierie pour en assurer l'efficacité plus grande. ? _ Surtout en bord de mer, les vernis craquellent et les traitements sont inefficaces. Les fabricants de lasure incolore, font des réserves précises sur les contenants de ces produits, concernant la pérennité de leur action. Pour ne pas grisonner et noircir au bout de quelques mois, le bois doit être teinté ou peint. Une fatalité demeure en nos régions: le bois de pin blanchit, puis noircit, aussi 2 ç - naturellement que la pluie mouille. En amont de la filière bois, les scieries entreposent leurs bois en milieu humide. Les bois arrivent souvent sur les chantiers avec des traces de bleu décolorantes (le bleu du pin). Si un traitement anti-bleu a été fait par imprégnation de produit, et étuvage, le grisonnement dû aux moisissures se produit indépendamment. . Les professionnels. se méfient du bois de pin qui travaille selon l'expression consacrée. Les fenêtres en pin sont maintenant interdites à la fabrication: trop de problèmes de fermeture étanche et de mise en jeu de garantie décennale... Le sapin du nord ou redcedar sont plus prisés, mais noircissent très vite, notamment en 3S montagnes enneigées, sous l'effet des UV. La présente invention est caractérisée par sa capacité de résoudre ces problèmes grâce à la pose d'un puissant écran hydrofuge, anti-UV, à l'intérieur du bois, et qui en régularise la dessiccation et l'hydratation. Il s'agit de l'utilisation d'un enduit adapté. I/ Cet enduit est à titre principal destinée à l'industrie du bois pour le bâtiment. Il 40 convient plus particulièrement aux bois résineux. -2 2887484 Il intervient dans deux actions successives d'application, l'une nourricière l'autre de consolidation, soit EN (enduit nourricier) et EC (enduit de consolidation) Les compositions EN et EC diffèrent chacune par leur teneur en résine de bois de pin. Cette teneur en résine de bois de pin peut varier de 10 % à 30 % de la composition de 6 l'enduit. Pour faciliter une bonne imprégnation des enduits, la résine, plus les diluants, doivent atteindre 90 % du produit. Pour assurer une bonne alimentation du bois, l'huile de paraffine visqueuse est nécessaire à hauteur de 10% . Elle ne fonce pas la couleur naturelle du bois, et peut o néanmoins être remplacée par une huile présentant les mêmes avantages... L'élément le plus important qui provoque le maintien des qualités d'origine du bois est la réaction chimique se produisant entre résine apportée, et résine contenue dans le bois. Le produit venant se greffer sur la résine du bois, celui-ci garde et accentue ses couleurs. Il devient imperméable à l'humidité, ne se déforme pas et ne fendille pas; Son i' dessèchement et son hydratation sont régulés. D'où la nécessité d'une bonne imprégnation avec un enduit à structure légère. L'enduit permet également à la résine naturelle de mieux se diffuser dans toutes les fibres du bois et d'éviter les sédimentations résineuses qui décollent les peintures et suintent au soleil. 2c L'imprégnation résineuse crée définitivement une improductivité du bois à générer des moisissures. Elle crée également un milieu hostile aux insectes, notamment aux termites, qui ne s'attaquent pas aux parties résineuses du bois... Cette résine peut être remplacée par une résine de synthèse ou de produit à molécule ayant des qualités analogues ou proches de la résine de pin. Incolore, elle est une base 25- certaine pour la fabrication d'une lasure colorée. La proportion de résine dans l'enduit peut légèrement évoluer en fonction de ses composants variables selon les essences des bois résineux. II/Pour parvenir à ces résultats, il convient de nourrir le bois, l'enduit nourricier EN devra être composé comme suit: : 1/- 10 % de résine de bois de pin 2 /- 80 % de diluants soit des dérivés de résine et de pétrole 3/10 % d'huile de paraffine ou de vaseline à fort taux de viscosité, pour assurer une parfaite homogénéité du produit, soit une viscosité cinématique à 20 degrés Celsius de 310, à 40 degrés Celsius de 94, et à 100 degrés Celsius de 11. 2 S III/ Il convient de consolider l'action d'EN, en employant l'enduit de consolidation EC composé ainsi: 1/-30 % de résine de bois de pin 2/-60 %de diluants, soit des dérivés de résine et de pétrole 3/- 10 % d'huile de paraffine ou de vaseline à fort taux de viscosité cinématique à 20.,Mi ç degrés Celsius de 310, à40 degrés Celsius de 94, et à 100 degrés Celsius de 11. 3- 2887484 É Les proportions de résine d'EC peuvent légèrement varier selon les considérants S mentionnés pour l'enduit EN (3) -IV/Pour former un filtre efficace contre les UV, assurer une bonne imperméabilité du bois, éviter et ses fendillements sa déformation, le procédé de mise en oeuvre de l'enduit comporte plusieurs phases d'imprégnation. - 1/ La première phase d'imprégnation doit s'effectuer en amont de la construction, &o - notamment en scierie en employant EN Il convient d'agir peu après le sciage, et en suivant immédiatement l'étuvage. Celui- ci génère l'improductivité du bois aux champignons et évite ainsi sa décoloration provoquée notamment par le bleu du pin. Mais, cette improductivité du bois après l'étuvage n'est pérenne que pour le bleu du $S - pin... Pour les grisonnements ou moisissures apparentes, (ou non encore apparentes.)l'effet improductif provoqué par l'étuvage n'est que provisoire. L'intervention EN a pour effet principal de maintenir définitivement cet état d'improductivité du bois pour les champignons, état qui existe seulement à la sortie - de l'étuve. - . L'opération s'obtient de préférence par simple trempage du bois en cuve ainsi immergé dans E, N et ceci,, immédiatement après l'étuvage - La durée d'immersion du bois dans EN est d'une minute par millimètre d'épaisseur c du bois. Il s'agit là d'une durée minimum: chaque planche se sature en fonction de 3Ç - ses besoins, il n'y a aucun inconvénient à immerger ensemble des planches d'épaisseur différentes. Le temps d'immersion devra alors se calculer en fonction des planches les plus épaisses. - -Pour les planches très résineuses dont la résine suinte abondamment après l'étuvage, il s'agit à la fois de permettre une meilleure diffusion de la résine dans le 400 bois et d'enlever les excédents résineux de surface. 11 convient pour cela de prolonger le temps de trempage aussi longtemps que nécessaire soit un minimum de quatre minutes par millimètre d'épaisseur de planches. Le taux d'humidité résiduel contenu dans le bois après étuvage ne doit pas être 4o 5 inférieur à 14 % et supérieur à 18 % par rapport à l'humidité totale contenue dans le bois venant d'être débité d'une grume récemment sectionnée.(4) L'expérimentation technique, appliquée sur une volige en bois de pin maritime, stockée à l'air libre un mois après sa découpe d'un poids de 3Kg,400, épaisse de 14 millimètres, révèle les données suivantes: 4 2887484 A -Après 6 heures d'étuvage, à 70 C le poids de la volige a chuté de 23, 53 % ; il est ramené à 2 Kg 600. -aprés une demi-heure de trempage dans la solution résineuse, le produit ayant séché, le poids de la volige remonte de 15, 38 % et passe de 2kg 600, à 3Kg.,000.. $ -exposé à nouveau aux intempéries, à même le sol, après plusieurs jours de pluie et un mois d'humidité, le bois n'a pratiquement pas varié de poids et demeure à 3Kg,05 grs Les bois, à l'extérieur du bâtiment mais protégés, les bois intérieurs, y compris les salles de bains sont suffisamment protégées par un seul passage en EN... A o Il est observé que le bois attire la résine comme un aimant le fer: un résidu résineux, insuffisamment dissous, en fond de cuve, et sans contact avec le bois, est attiré par celui -ci formant une tache facilement effaçable avec le diluant. Le bois perdant de sa porosité retrouve une densité le rapprochant des bois coloniaux. Il ne travaille plus et perd ses tendances à bouger en accordéon ou)15 vriller, sous l'effet des variations climatiques Le bois ainsi traité n'est plus soumis au fendillement lors de sa fixation par cloutage Sur une volige de 14 mm d'épaisseur, et traitée, il a été planté cinq clous entre deux et cinq millimètres aux extrêmes bords de la planche.: Aucun fendillement n'a été observé. 2a 2/Une seconde phase d'imprégnation doit être passée en utilisant l'enduit de consolidation EC L'humidité quasi permanente remontant du sol, la pluie tombant directement sur le bois exige le passage de EC sur toutes les phases de découpe du bois, avant son immobilisation dans les parties basses de la construction. 2 S.Mais cette opération n'est utile que plusieurs semaines après la précédente, pour que le poids de la volige augmente au maximum, de 3 % à 5 %. . Les voliges extérieures de décoration d'immeubles en pierre ou entièrement en bois, les caillebotis, sont les plus exposées, donc les plus fragiles de l'édifice. Il convient pour ces voliges épaisses entre 14 et 50 millimètres de leur faire absorber u au minimum, 10 % de leur poids en résidu sec d'enduit, après les passages EN et EC. V/Pour un immeuble déjà construit EN et EC ne peuvent agir qu'en protection de la face externe des bois. Les bois doivent avoir été nettoyés au sablage ou à l'eau sous pression d, ne contenir que 14 à 18 % de taux résiduel d'humidité, et absorber au minimum 5 % de leur poids en résidu sec d'enduit. La protection du bois résiste à l'épreuve: : Attaqué à la paille de fer en alternance avec de l'eau sous pression, la protection résineuse de surface ainsi enlevée s'auto-régénère quelques jours après, et rien n'y paraît. VI/ L'emploi d'EN et EC est également bénéfique pour assurer une efficace protection des meubles de jardin. 4 0 Les industriels ou menuisiers utilisent des bois étuvés, mais de moins en moins de bois de pin. L'application de EN pour le bois de pin devrait lever leur crainte lorsque le bois. est traité ainsi en scierie. Le praticien doit simplement repasser EN de préférence au pistolet, sur les faces de rt l'ouvrage où EN a été enlevé pour cause d'usinage, et finaliser avec EC. Le produit séchant très vite, la phase de consolidation peut être faite au fur et à mesure des expéditions. 2887484 REVENDICATIONS d 1 /Enduit pour les bâtiments en bois résineux, destiné à l'entretien du bois, sa conservation, le maintien et l'accentuation de ses couleurs naturelles caractérisé en ce qu'il est constitué : -pourl0 à 30%, par de la résine naturelle de bois de pin, ou de la résine de synthèse, ti ou de produit à molécule, ayant des qualités analogues ou proches de la résine de pin -par la quantité de cette résine, et de diluants de la résine, le tout devant atteindre % de la composition de l'enduit. -par 10 % d'huile de paraffine visqueuse, ou de vaseline à fort taux de viscosité. 2/Enduit selon la revendication 1 caractérisé lorsqu'il est utilisé comme enduit.4' nourricier, par sa composition suivante: -10 % de résine de bois de pin - 80 % de diluants soit des dérivés de résine et de pétrole - 10 % d'huile de paraffine ou de vaseline à fort taux de viscosité cinématique soit à 20 degrés Celsius de 310; à 40 degrés Celsius de 94, et à 100 degrés Celsius de 11. 1S 3/Enduit selon la revendication 1 caractérisé, lorsqu'il est utilisé comme produit de consolidation, par sa composition suivante: -30 % de résine de bois de pin -60 % de diluants soit des dérivés de résine et de pétrole -10 % d'huile de paraffine ou de vaseline à fort taux de viscosité cinématique soit à L9 20 degrés Celsius de 310, à 40 degrés Celsius de 94, et à 100 degrés Celsius de 11. 4/Procédé de mise en oeuvre de l'enduit, selon l'ensemble des revendications 1 à 3 pour former un filtre efficace contre les UV, les intempéries, d'éviter les dégradations du bois, protéger et accentuer ses couleurs naturelles, caractérisé par le fait qu'il comporte plusieurs phases d'imprégnations: -la première phase dite nourricière, s'effectuant après le sciage et aussitôt après l'étuvage du bois;celui-ci devant avoir un taux résiduel d'humidité entre 14 % et 18%, -la seconde phase d'imprégnation dite de consolidation, s'effectue pendant la construction de l'immeuble pour les parties internes et externes du bois les plus exposées à l'humidité ; après cette seconde et dernière phase, et compte tenu de l'apport déjà effectué pendant la première phase nourricière, le taux résiduel d'enduis sec dans le bois doit atteindre un minimum de 10 % du poids des planches. 5/ Procédé pour la mise en oeuvre de l'enduit selon l'ensemble des revendications 1 à 3 pour une protection limitée aux parties extérieures du bois, lorsqu'un bâtiment est déjà construit, caractérisé par l'application de EN et de EC, qui permet au bois de maintenir et d'accentuer ses couleurs naturelles ainsi qu'une imperméabilité de sa S. face exposée, le bois doit être nettoyé, ne détenir que 14 à 18 % de taux résiduel d'humidité et avoir absorbé 5 % de son poids en résidu sec d'enduit. 6 l Procédé pour la mise en oeuvre de l'enduit selon l'ensemble des revendications 1 à 3, caractérisé en ce que, pour les meubles de jardin,, il convient que le bois soit 4 t traité selon les revendications 4 et 5, l'imprégnation devant être renouvelée avec EN, à l'atelier sur les parties usinées, soit les parties, sections, ou surfaces du bois où EN mis en place à la scierie, a dû être éliminé par la découpe du bois, pour sa mise en forme; il convient de finaliser ensuite avec EC.